(57)【要約】  添加剤混合物であって、（Ａ）式（Ｉ）の少なくとも１種の化合物（式中、Ｒ１およびＲ２は、互いに独立して、水素、Ｃ１〜Ｃ２２アルキル、−Ｏ−、−ＯＨ、−ＣＨ２ＣＮ、Ｃ１〜Ｃ１８アルコキシ、−ＯＨにより置換されたＣ２〜Ｃ１８アルコキシ；Ｃ５〜Ｃ１２シクロアルコキシ、Ｃ３〜Ｃ６アルケニル、Ｃ３〜Ｃ６アルケニルオキシ、１個、２個または３個のＣ１〜Ｃ４アルキルによりフェニル上で非置換または置換されたＣ７〜Ｃ９フェニルアルキル；またはＣ１〜Ｃ８アシルであり；かつＲ３およびＲ４は、互いに独立して、Ｃ１〜Ｃ２２アルキルまたは式（Ｉａ）の基（式中、Ｒ０は、Ｒ１およびＲ２の意味の１つを有する）である）；および（Ｂ）少なくとも１種のスクラッチ防止添加剤を含有する、添加剤混合物。
2019536829.tif 000002
【特許請求の範囲】
【請求項１】
添加剤混合物であって、
（Ａ）式（Ｉ）の少なくとも１種の化合物
【化１】
2019536829.tif 000014
［式中、
Ｒ１およびＲ２は、互いに独立して、水素、Ｃ１〜Ｃ２２アルキル、−Ｏ−、−ＯＨ、−ＣＨ２ＣＮ、Ｃ１〜Ｃ１８アルコキシ、−ＯＨにより置換されたＣ２〜Ｃ１８アルコキシ；Ｃ５〜Ｃ１２シクロアルコキシ、Ｃ３〜Ｃ６アルケニル、Ｃ３〜Ｃ６アルケニルオキシ、非置換あるいは１個、２個または３個のＣ１〜Ｃ４アルキルによりフェニル上で置換されたＣ７〜Ｃ９フェニルアルキル；またはＣ１〜Ｃ８アシルであり；かつ
Ｒ３およびＲ４は、互いに独立して、Ｃ１〜Ｃ２２アルキルまたは式（Ｉａ）の基
【化２】
2019536829.tif 000015
［式中、Ｒ０は、Ｒ１およびＲ２の意味の１つを有する］
である］、および
（Ｂ）少なくとも１種のスクラッチ防止添加剤
を含有する、添加剤混合物。
【請求項２】
Ｒ１およびＲ２は、互いに独立して、水素、Ｃ１〜Ｃ８アルキル、Ｃ１〜Ｃ１８アルコキシまたはシクロヘキシルオキシであり；
かつ
Ｒ３およびＲ４は、互いに独立して、Ｃ１〜Ｃ６アルキルである、請求項１記載の添加剤混合物。
【請求項３】
式（Ｉ）の化合物は、化合物（Ａ）
【化３】
2019536829.tif 000016
である、請求項１記載の添加剤混合物。
【請求項４】
前記スクラッチ防止添加剤は、不飽和もしくは飽和脂肪酸アミドまたはポリ（オルガノ）シロキサンまたはそれらの混合物、好ましくは、エルカミド、オレアミドまたはステアラミド、特にエルカミドまたはオレアミドである、請求項１から３までのいずれか１項記載の添加剤混合物。
【請求項５】
光、熱または酸化により誘発される劣化を受けやすい有機材料、好ましくは熱可塑性ポリマーおよび請求項１項記載の添加剤混合物を含有する組成物。
【請求項６】
前記有機材料は、ポリオレフィン、アクリロニトリル／ブタジエン／スチレン、ポリ塩化ビニル、ポリメチルメタクリレート、ポリアミドまたはポリオキシメチレンである、請求項５記載の組成物。
【請求項７】
前記有機材料は、熱可塑性ポリオレフィン、好ましくは熱可塑性ポリエチレンまたはポリプロピレンである、請求項５記載の組成物。
【請求項８】
フェノール系酸化防止剤および／またはフェノール系ホスファイトをさらに含有する、請求項５から７までのいずれか１項記載の組成物。
【請求項９】
前記フェノール系酸化防止剤は、ペンタエリスリトールテトラキス［３，５−ジ−ｔｅｒｔ−ブチル−４−ヒドロキシフェニルプロピオネート］、オクタデシル−３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−２，４，６−トリメチルベンゼン、Ｎ，Ｎ’−ビス（３，５−ジ−ｔｅｒｔ−ブチル−４−ヒドロキシフェニルプロピオニル）ヘキサメチレン−ジアミドまたは１，３，５−トリス［３，５−ジ−ｔｅｒｔ−ブチル−４−ヒドロキシベンジル］イソシアヌレート、２，４−ジ−ｔ−ブチルフェニル−３，５−ジ−ｔ−ブチル−４−ヒドロキシベンゾエートまたはビス（１，２，２，６，６−ペンタメチルピペリジン−４−イル）−ブチル（３，５−ジ−ｔ−ブチル−４−ヒドロキシベンジル）マロネート）であり、かつ前記フェノール系ホスファイトは、トリス［２，４−ジ−ｔｅｒｔ−ブチルフェニル］ホスファイトである、請求項８記載の組成物。
【請求項１０】
請求項１に規定された式（Ｉ）の化合物とは異なる立体障害アミン系光安定剤および／または紫外線吸収剤をさらに含有する、請求項５から９までのいずれか１項記載の組成物。
【請求項１１】
前記紫外線吸収剤は、２−（２’−ヒドロキシフェニル）ベンゾトリアゾール、２−ヒドロキシベンゾフェノン、オキサミドおよび２−（２−ヒドロキシフェニル）−１，３，５−トリアジンからなる群から選択される、請求項１０記載の組成物。
【請求項１２】
充填剤および／または顔料、好ましくはタルクおよび／またはカーボンブラックをさらに含有する、請求項５から１１までのいずれか１項記載の組成物。
【請求項１３】
請求項５から１２までのいずれか１項記載の組成物で作られた物品。
【請求項１４】
自動車の内装用または外装用トリム材料、好ましくは屋根、座席またはダッシュボード用の表面材である、請求項１３記載の物品。
【請求項１５】
請求項１記載の添加剤混合物を前記有機材料中に組み込むことを含む、光、熱または酸化によって誘発される劣化に対して有機材料を安定化する方法。
【発明の詳細な説明】
【技術分野】
【０００１】
発明の詳細な説明
本発明は、特定の立体障害アミン化合物とスクラッチ防止添加剤とを含有する添加剤混合物、光、熱または酸化によって誘発される劣化を受けやすい有機材料および添加剤混合物を含有する組成物、ならびに前記組成物で製造された物品、および光、熱または酸化に対して有機材料を安定化させるための添加剤混合物の使用に関する。本発明による組成物で製造された物品は、ブルーミングを全くまたはほとんど伴わずに、長期間本質的に粘着性のない表面を有する。
【０００２】
適切な立体障害アミン化合物は、例えば、国際公開第２０１５／０５５，５６３号（WO-A-2015/055,563）に記載されている。
【０００３】
本発明は特に、
（Ａ）式（Ｉ）の少なくとも１種の化合物
【化１】
2019536829.tif 000003
（式中、
Ｒ１およびＲ２は、互いに独立して、水素、Ｃ１〜Ｃ２２アルキル、−Ｏ−、−ＯＨ、−ＣＨ２ＣＮ、Ｃ１〜Ｃ１８アルコキシ、−ＯＨにより置換されたＣ２〜Ｃ１８アルコキシ；Ｃ５〜Ｃ１２シクロアルコキシ、Ｃ３〜Ｃ６アルケニル、Ｃ３〜Ｃ６アルケニルオキシ、非置換あるいは１個、２個または３個のＣ１〜Ｃ４アルキルによりフェニル上で置換されたＣ７〜Ｃ９フェニルアルキル；またはＣ１〜Ｃ８アシルであり；かつ
Ｒ３およびＲ４は、互いに独立して、Ｃ１〜Ｃ２２アルキルまたは式（Ｉａ）の基
【化２】
2019536829.tif 000004
（式中、Ｒ０は、Ｒ１およびＲ２の意味の１つを有する）
である）；および
（Ｂ）少なくとも１種のスクラッチ防止添加剤
を含有する添加剤混合物に関する。
【０００４】
スクラッチ防止添加剤は、プラスチックの耐スクラッチ性を向上させる薬剤である。特に自動車用熱可塑性ポリオレフィン（自動車用ＴＰＯ）の耐スクラッチ性を向上させるための、スクラッチ防止添加剤の群は、よく知られている。スクラッチ防止添加剤は、例えば耐スクラッチ添加剤とも呼ばれ得る。
【０００５】
成分（Ａ）：（Ｂ）の重量比は、例えば１：３０〜３０：１、１：２０〜２０：１または１：１０〜１０：１、好ましくは１：５〜５：１、特に１：３〜３：１である。
【０００６】
２２個までの炭素原子を有するアルキルの例は、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、およびエイコシルである。１つの好ましい意味は、Ｃ１〜Ｃ４アルキルである。Ｒ１およびＲ２は、好ましくはメチルであり、かつＲ３およびＲ４は、好ましくはｎ−ブチルである。
【０００７】
１８個までの炭素原子を有するアルコキシの例は、メトキシ、エトキシ、プロポキシ、イソプロポキシ、ブトキシ、イソブトキシ、ペントキシ、イソペントキシ、ヘキソキシ、ヘプトキシ、オクトキシ、デシルオキシ、ドデシルオキシ、テトラデシルオキシ、ヘキサデシルオキシおよびオクタデシルオキシである。Ｒ０、Ｒ１、Ｒ２の好ましい意味は、メトキシ、エトキシ、プロポキシ、オクトキシまたはウンデシルオキシである。
【０００８】
Ｃ３〜Ｃ６アルケニルオキシの例は、１−プロペニルオキシおよび２−プロペニルオキシである。
【０００９】
−ＯＨによって置換されたＣ２〜Ｃ１８アルコキシの例は、２−ヒドロキシ−２−メチルプロピルオキシである。
【００１０】
Ｃ５〜Ｃ１２シクロアルコキシの例は、シクロペントキシ、シクロヘキソキシ、シクロヘプトキシ、シクロオクトキシ、シクロデシルオキシおよびシクロドデシルオキシである。Ｃ５〜Ｃ８シクロアルコキシ、特にシクロペントキシおよびシクロヘキソキシが好ましい。
【００１１】
Ｃ７〜Ｃ９フェニルアルキルの例は、ベンジルおよび２−フェニルエチルである。
【００１２】
１個、２個または３個のＣ１〜Ｃ４アルキルによりフェニル基上で置換されたＣ７〜Ｃ９フェニルアルキルは、例えばメチルベンジル、ジメチルベンジル、トリメチルベンジルまたはｔｅｒｔ−ブチルベンジルである。
【００１３】
Ｃ３〜Ｃ６アルケニルの例は、アリル、２−メタリル、ブテニル、ペンテニルおよびヘキセニルである。アリルが好ましい。１位の炭素原子は、好ましくは飽和である。
【００１４】
Ｃ１〜Ｃ８アシルの例は、ホルミル、アセチル、プロピオニル、ブチリル、ペンタノイル、ヘキサノイル、ヘプタノイル、オクタノイル、アクリロイル、メタクリロイルおよびベンゾイルである。Ｃ１〜Ｃ８アルカノイル、Ｃ３〜Ｃ８アルケノイルおよびベンゾイルが好ましい。アセチルおよびアクリロイルが特に好ましい。
【００１５】
Ｒ１およびＲ２が、互いに独立して、水素、Ｃ１〜Ｃ８アルキル、Ｃ１〜Ｃ１８アルコキシまたはシクロヘキシルオキシであり、かつＲ３およびＲ４が、互いに独立して、Ｃ１〜Ｃ６アルキルである、式（Ｉ）の化合物が好ましい。
【００１６】
式（Ｉ）の化合物は、好ましくは、式（Ａ）
【化３】
2019536829.tif 000005
の化合物である。
【００１７】
式（Ｉ）の化合物は、公知の方法と同様に、例えば、国際公開第２０１５／０５５５６３号（WO-A-2015/055563）に記載されているように、式（ＩＩ）
【化４】
2019536829.tif 000006
の化合物を、有機溶媒中で、任意で有機塩基または無機塩基の存在下で、ピロリジンと反応させることによって製造され得る。
【００１８】
好ましい実施形態によれば、式（ＩＩ）の化合物は、有機溶媒中で、例えば、トルエン、キシレン、クロロベンゼン、ニトロベンゼン、メシチレン、エチルベンゼン、アルコール、例えば、メタノール、エタノール、ｎ−プロパノール、ｉ−プロパノール、ｎ−ブタノール、ｔ−ブタノール；Ｎ−メチル−２−ピロリドン、ジメチルホルムアミド、１，４−ジオキサン、エステルまたはピロリジン中で；水の有無にかかわらず、例えば、０〜１０当量のアルカリ金属水酸化物、例えば、ＬｉＯＨ、ＮａＯＨ、ＫＯＨ；炭酸塩または炭酸水素塩、例えば、ＮａＨＣＯ３、Ｎａ２ＣＯ３、Ｋ２ＣＯ３；固体塩基、ゼオライト、イオン交換樹脂、アミン系塩基または有機塩基の存在下で；例えば、０．８〜５当量のピロリジンと反応する。有機溶媒中の式（ＩＩ）の化合物の濃度は、好ましくは０．１〜３モルである。反応は、例えば、大気圧または６０バールまでの高圧下で実施され得る。使用される温度は、例えば、２時間〜２４時間の反応時間に応じて、例えば、３０℃〜１８０℃の間で変化する。
【００１９】
式（ＩＩ）の出発物質は、公知の方法と同様に、例えば、米国特許出願公開第５，２６８，４０１号明細書（US-A-5,268,401）に記載されるように製造され得る。
【００２０】
スクラッチ防止添加剤の例は、飽和または不飽和脂肪酸アミド、例えば、エルカミド、オレアミド、およびステアラミド、ならびにポリ（オルガノ）シロキサンおよびそれらの混合物である。
【００２１】
本発明のスクラッチ防止添加剤は、当業者に公知である。それらは、公知の方法と同様に製造され得る。それらのほとんどが市販されている。
【００２２】
好ましい市販のポリ（オルガノ）シロキサンのスクラッチ防止添加剤は、以下の通りである：
ＴＥＧＯＭＥＲ（登録商標）ＡｎｔｉＳｃｒａｔｃｈ１００、
ＴＥＧＯＭＥＲ（登録商標）Ｍ−Ｓｉ  ２６５０、
ＴＥＧＯＰＲＥＮ（登録商標）６８４６、
ＴＥＧＯＭＥＲ（登録商標）Ｈ−Ｓｉ  ６４４０  Ｐ、
ＴＥＧＯＭＥＲ（登録商標）ＡｎｔｉＳｃｒａｔｃｈ  ２００、
ＧＥＮＩＯＰＬＡＳＴ（登録商標）Ｓ、
ＧＥＮＩＯＰＬＡＳＴ（登録商標）Ｐｅｌｌｅｔ  Ｐおよび
ＧＥＮＩＯＰＬＡＳＴ（登録商標）Ｐｅｌｌｅｔ  Ｐ  ｐｌｕｓ。
【００２３】
好ましいポリ（オルガノ）シロキサンのスクラッチ防止添加剤は、シリカとシリコーンポリマーとの混合物（例えば、０〜５０重量％、好ましくは３０重量％のヒュームドシリカ、および５０〜０重量％、好ましくは７０重量％のシリコーンポリマー）に関する。
【００２４】
さらに好ましいポリ（オルガノ）シロキサンのスクラッチ防止添加剤は、以下の式
【化５】
2019536829.tif 000007
（式中、Ｒは、アルキル、ポリエステル残基、アクリレート残基、エポキシ、ヒドロキシアルキル、アミノアルキル等である）
の化合物である。
【００２５】
別の好ましいスクラッチ防止添加剤は、ＩＲＧＡＳＵＲＦ（登録商標）ＳＲ１００である。
【００２６】
本発明の特に好ましい添加剤混合物は、式（Ａ）の化合物およびスクラッチ防止添加剤のエルカミドまたはオレアミドを含有する。
【００２７】
スクラッチ防止添加剤は、また、マスターバッチの形で本発明の添加剤混合物中に存在し得る。スクラッチ防止マスターバッチは、例えば有機ポリマー、および有機ポリマーの重量に対して５０重量％までのスクラッチ防止添加剤を含有する。
【００２８】
本発明のさらなる実施形態は、光、熱および酸化により誘発される劣化を受けやすい有機材料および本発明による添加剤混合物を含有する組成物である。
【００２９】
安定化され得る有機材料の例：
１．  モノオレフィンおよびジオレフィンのポリマー、例えばポリプロピレン、ポリイソブチレン、ポリブタ−１−エン、ポリ−４−メチルペンタ−１−エン、ポリビニルシクロヘキサン、ポリイソプレンまたはポリブタジエン、ならびにシクロオレフィンのポリマー、例えばシクロペンテンまたはノルボルネン、ポリエチレン（任意に架橋され得る）、例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００３０】
ポリオレフィン、即ち、前記の段落に例示されたモノオレフィンのポリマー、好ましくはポリエチレンおよびポリプロピレンは種々の方法、および特に以下の方法によって製造され得る：
ａ）ラジカル重合（通常、高圧かつ高温下にて）。
ｂ）通常、周期表のＩＶｂ族、Ｖｂ族、ＶＩｂ族またはＶＩＩＩ族の１種以上の金属を含有する触媒を使用した触媒重合。これらの金属は、通常、１つ以上の配位子、典型的にはオキシド、ハライド、アルコレート、エステル、エーテル、アミン、アルキル、アルケニルおよび／またはアリールを有し、これらはπ配位またはσ配位のいずれであってもよい。これらの金属錯体は、遊離した形であるか、あるいは基質、典型的には活性化塩化マグネシウム、塩化チタン（ＩＩＩ）、アルミナまたはケイ素酸化物に固定され得る。これらの触媒は、重合媒体中で可溶性または不溶性であり得る。触媒は、重合において単独で使用され得るか、あるいは更なる活性剤、典型的には金属アルキル、金属水素化物、金属アルキルハライド、金属アルキルオキシドまたは金属アルキルオキサンが、使用されてもよく、前記金属は、周期表のＩａ族、ＩＩａ族および／またはＩＩＩａ族の元素である。活性剤は、適宜、さらなるエステル、エーテル、アミンまたはシリルエーテル基で変性され得る。これらの触媒系は、通常、フィリップス、スタンダードオイルインディアナ（Standard Oil Indiana）、チーグラー・ナッタ、ＴＮＺ（ＤｕＰｏｎｔ）、メタロセンまたはシングルサイト触媒（ＳＳＣ）と称される。
【００３１】
２．  １）で述べられたポリマーの混合物、例えば、ポリプロピレンとポリイソブチレンとの混合物、ポリプロピレンとポリエチレンとの混合物（例えばＰＰ／ＨＤＰＥ、ＰＰ／ＬＤＰＥ）、および様々な種類のポリエチレンの混合物（例えば、ＬＤＰＥ／ＨＤＰＥ）。
【００３２】
３．  モノオレフィンおよびジオレフィン同士の、または他のビニルモノマーとのコポリマー、例えば、エチレン／プロピレンコポリマー、直鎖状低密度ポリエチレン（ＬＬＤＰＥ）およびそれらと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー、ここで１−オレフィンはインサイチュで生成される；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマーまたはエチレン／アクリル酸コポリマーおよびそれらの塩（アイオノマー）、ならびにエチレンとプロピレンおよびジエン、例えばヘキサジエン、ジシクロペンタジエンまたはエチリデン−ノルボルネンとのターポリマー；およびかかるコポリマー同士の、および上記１）で述べられたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、および交互またはランダムなポリアルキレン／一酸化炭素コポリマーおよびそれらと他のポリマー、例えばポリアミドとの混合物。
【００３３】
４．炭化水素樹脂（例えば、Ｃ５〜Ｃ９）、例えば、それらの水素化改質物（例えば、粘着性付与剤）およびポリアルキレンとデンプンとの混合物。
【００３４】
１．）〜４．）からのホモポリマーおよびコポリマーは、シンジオタクチック、アイソタクチック、ヘミアイソタクチックまたはアタクチックを含む任意の立体構造を有してよく、ここで、アタクチックポリマーが好ましい。ステレオブロックポリマーも含まれる。
【００３５】
５．  ポリスチレン、ポリ（ｐ−メチルスチレン）、ポリ（α−メチルスチレン）。
【００３６】
６．  スチレン、α−メチルスチレン、ビニルトルエンの全ての異性体、特にｐ−ビニルトルエン、エチルスチレン、プロピルスチレン、ビニルビフェニル、ビニルナフタレン、およびビニルアントラセンの全ての異性体、ならびにそれらの混合物を含む、ビニル芳香族モノマーから誘導される芳香族ホモポリマーおよびコポリマー。ホモポリマーおよびコポリマーは、シンジオタクチック、アイソタクチック、ヘミアイソタクチックまたはアタクチックを含む任意の立体構造を有してよく、ここで、アタクチックポリマーが好ましい。ステレオブロックポリマーも含まれる。
【００３７】
６ａ．  エチレン、プロピレン、ジエン、ニトリル、酸、マレイン酸無水物、マレイミド、酢酸ビニルおよび塩化ビニルまたはアクリル誘導体およびそれらの混合物、例えばスチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；耐衝撃性スチレンコポリマーと他のポリマーとの混合物、例えばポリアクリレート、ジエンポリマーまたはエチレン／プロピレン／ジエンターポリマー；およびスチレンのブロックコポリマー、例えば、スチレン／ブタジエン／スチレン、スチレン／イソプレン／スチレン、スチレン／エチレン／ブチレン／スチレンまたはスチレン／エチレン／プロピレン／スチレンから選択される、前述のビニル芳香族モノマーおよびコモノマーを含むコポリマー。
【００３８】
６ｂ．  ６．）で述べられたポリマーの水素化から誘導される水素化芳香族ポリマー、特にアタクチックポリスチレンを水素化することによって製造されるポリシクロヘキシルエチレン（ＰＣＨＥ）を含み、それはしばしばポリビニルシクロヘキサン（ＰＶＣＨ）として示される。
【００３９】
６ｃ．  ６ａ．）で述べられたポリマーの水素化から誘導される水素化芳香族ポリマー。
【００４０】
ホモポリマーおよびコポリマーは、シンジオタクチック、アイソタクチック、ヘミアイソタクチックまたはアタクチックを含む任意の立体構造を有してよく、ここで、アタクチックポリマーが好ましい。ステレオブロックポリマーも含まれる。
【００４１】
７．  ビニル芳香族モノマー、例えばスチレンまたはα−メチルスチレンのグラフトコポリマー、例えばポリブタジエン上のスチレン、ポリブタジエン−スチレンまたはポリブタジエン−アクリロニトリルコポリマー上のスチレン；ポリブタジエン上のスチレンおよびアクリロニトリル（またはメタクリロニトリル）；ポリブタジエン上のスチレン、アクリロニトリルおよびメチルメタクリレート；ポリブタジエン上のスチレンおよびマレイン酸無水物；ポリブタジエン上のスチレン、アクリロニトリルおよびマレイン酸無水物またはマレイミド；ポリブタジエン上のスチレンおよびマレイミド；ポリブタジエン上のスチレンおよびアルキルアクリレートまたはメタクリレート；エチレン／プロピレン／ジエンターポリマー上のスチレンおよびアクリロニトリル；ポリアルキルアクリレートまたはポリアルキルメタクリレート上のスチレンおよびアクリロニトリル、アクリレート／ブタジエンコポリマー上のスチレンおよびアクリロニトリル、ならびにそれらと６）で挙げられたコポリマーとの混合物、例えばＡＢＳ、ＭＢＳ、ＡＳＡまたはＡＥＳポリマーとして公知のコポリマー混合物。
【００４２】
８．  ハロゲン含有ポリマー、例えばポリクロロプレン、塩化ゴム、イソブチレン−イソプレンの塩素化および臭素化コポリマー（ハロブチルゴム）、塩素化またはスルホ塩素化（sulphochlorinated）ポリエチレン、エチレンと塩素化エチレンとのコポリマー、エピクロロヒドリンホモポリマーおよびコポリマー、特にハロゲン含有ビニル化合物のポリマー、例えばポリ塩化ビニル、ポリ塩化ビニリデン、ポリフッ化ビニル、ポリフッ化ビニリデン、ならびにそれらのコポリマー、例えば塩化ビニル／塩化ビニリデン、塩化ビニル／酢酸ビニルまたは塩化ビニリデン／酢酸ビニルコポリマー。
【００４３】
９．  α，β−不飽和酸から誘導されるポリマーおよびその誘導体、例えばポリアクリレートおよびポリメタクリレート；ポリメチルメタクリレート、ポリアクリルアミドおよびポリアクリロニトリル、ブチルアクリレートによるそれらの耐衝撃性改質物。
【００４４】
１０．  ９）で述べられたモノマー同士の、または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。
【００４５】
１１．  不飽和アルコールおよびアミンまたはアシル誘導体またはそれらのアセタールから誘導されるポリマー、例えば、ポリビニルアルコール、ポリ酢酸ビニル、ポリビニルステアレート、ポリビニルベンゾエート、ポリビニルマレエート、ポリビニルブチラール、ポリアリルフタレートまたはポリアリルメラミン；ならびにそれらと上記１）に記載されたオレフィンとのコポリマー。
【００４６】
１２．  環状エーテルのホモポリマーおよびコポリマー、例えば、ポリアルキレングリコール、ポリエチレンオキシド、ポリプロピレンオキシドまたはそれらとビスグリシジルエーテルとのコポリマー。
【００４７】
１３．  ポリアセタール、例えばポリオキシメチレン、およびコモノマーとしてエチレンオキシドを含有するそれらのポリオキシメチレン；熱可塑性ポリウレタン、アクリレートまたはＭＢＳで改質されたポリアセタール。
【００４８】
１４．  ポリフェニレンオキシドおよび硫化物、およびポリフェニレンオキシドとスチレンポリマーまたはポリアミドとの混合物。
【００４９】
１５．  一方でヒドロキシル基末端ポリエーテル、ポリエステルまたはポリブタジエンから、および他方で脂肪族または芳香族ポリイソシアネートから誘導されるポリウレタン、ならびにそれらの前駆体。
【００５０】
１６．  ジアミンおよびジカルボン酸から、および／またはアミノカルボン酸または相応するラクタムから誘導されるポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンおよびイソフタル酸または／およびテレフタル酸から製造され、かつ改質剤としてのエラストマーを有するまたは有さないポリアミド、例えばポリ−２，４，４−トリメチルヘキサメチレンテレフタルアミドまたはポリ−ｍ−フェニレンイソフタルアミド；および上述のポリアミドと、ポリオレフィン、オレフィンコポリマー、アイオノマー、あるいは化学結合またはグラフトされたエラストマーとのブロックコポリマー；またはポリエーテル、例えばポリエチレングリコール、ポリプロピレングリコールまたはポリテトラメチレングリコールとのブロックコポリマー；ならびにＥＰＤＭまたはＡＢＳで改質されたポリアミドまたはコポリアミド；および加工の間に縮合したポリアミド（ＲＩＭポリアミド系）。
【００５１】
１７．  ポリウレア、ポリイミド、ポリアミド−イミド、ポリエーテルイミド、ポリエステルイミド、ポリヒダントインおよびポリベンゾイミダゾール。
【００５２】
１８．  ジカルボン酸およびジオールから誘導される、および／またはヒドロキシカルボン酸または相応するラクトンまたはラクチドから誘導されるポリエステル、例えばポリエチレンテレフタレート、ポリブチレンテレフタレート、ポリ−１，４−ジメチロールシクロヘキサンテレフタレート、ポリアルキレンナフタレートおよびポリヒドロキシベンゾエート、ならびに末端にヒドロキシル基を有するポリエーテルから誘導されるコポリエーテルエステル；および同様にポリカーボネートまたはＭＢＳで変性されたポリエステル。コポリエステルは、例えば、限定されずに、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。さらには、脂肪族ポリエステルは、例えば、限定されずに、ポリ（ヒドロキシアルカノエート）の類、特に、ポリ（プロピオラクトン）、ポリ（ブチロラクトン）、ポリ（ピバロラクトン）、ポリ（バレロラクトン）およびポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）ならびにポリカーボネートまたはＭＢＳで変性された相応するポリエステルを含んでよい。「ポリ乳酸（ＰＬＡ）」との用語は、好ましくはポリ−Ｌ−ラクチドのホモポリマーおよびそれと他のポリマーとの任意のブレンドまたは合金；乳酸またはラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシ−カプロン酸およびそれらの環式形態とのコポリマーを示す；「乳酸」または「ラクチド」との用語は、Ｌ−乳酸、Ｄ−乳酸、それらの混合物および二量体、即ち、Ｌ−ラクチド、Ｄ−ラクチド、メソ−ラクチド、およびそれらの任意の混合物を含む。
【００５３】
１９．  ポリカーボネートおよびポリエステルカーボネート。
【００５４】
２０．  ポリケトン。
【００５５】
２１．  ポリスルホン、ポリエーテルスルホンおよびポリエーテルケトン。
【００５６】
２２．  一方でアルデヒド、かつ他方でフェノール、ウレアおよびメラミンから誘導される架橋ポリマー、例えば、フェノール／ホルムアルデヒド樹脂、ウレア／ホルムアルデヒド樹脂、およびメラミン／ホルムアルデヒド樹脂。
【００５７】
２３．  乾燥型および非乾燥型アルキド樹脂。
【００５８】
２４．  飽和および不飽和ジカルボン酸と多価アルコール、および架橋剤としてのビニル化合物とのコポリエステルから誘導される不飽和ポリエステル樹脂、更にはそれらの低燃焼性のハロゲン含有変性物。
【００５９】
２５．  置換アクリレートから誘導される架橋可能なアクリル樹脂、例えばエポキシアクリレート、ウレタンアクリレート、またはポリエステルアクリレート。
【００６０】
２６．  メラミン樹脂、ウレア樹脂、イソシアネート、イソシアヌレート、ポリイソシアネートまたはエポキシ樹脂で架橋されたアルキド樹脂、ポリエステル樹脂、およびアクリレート樹脂。
【００６１】
２７．  脂肪族、脂環式、ヘテロ環式または芳香族グリシジル化合物から誘導される架橋エポキシ樹脂、例えばビスフェノールＡとビスフェノールＦとのジグリシジルエーテル製品であって、慣用のハードナー、例えば無水物またはアミンを用いて、促進剤を用いてまたは用いずに架橋されているもの。
【００６２】
２８．  天然ポリマー、例えばセルロース、ゴム、ゼラチン、およびそれらの化学的に変性された同族誘導体、例えばセルロースアセテート、セルロースプロピオネート、およびセルロースブチレート、またはセルロースエーテル、例えばメチルセルロース；ならびにロジンおよびそれらの誘導体。
【００６３】
２９．  上述のポリマーのブレンド（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００６４】
３０．  純粋なモノマー化合物またはかかる化合物の混合物である、天然のおよび合成の有機材料、例えば鉱油、動物性脂肪および植物性脂肪、油およびワックス、または合成エステル（例えばフタレート、アジペート、ホスフェートまたはトリメリテート）ベースの油、脂肪、およびワックス、および同様に合成エステルと鉱油との任意の重量比での混合物、典型的には紡糸組成物（spinning composition）として使用されるもの、ならびにかかる材料の水性エマルション。
【００６５】
３１．  天然または合成ゴムの水性エマルション、例えば天然ラテックスまたはカルボキシル化スチレン／ブタジエンコポリマーのラテックス。
【００６６】
ポリオレフィン、アクリロニトリル／ブタジエン／スチレン、ポリ塩化ビニル、ポリメチルメタクリレート、ポリアミドまたはポリオキシメチレンが、特に興味深い。
【００６７】
好ましい実施形態によれば、有機材料は、熱可塑性エラストマーである。
【００６８】
熱可塑性エラストマーの例としては、ポリオレフィン系熱可塑性エラストマー、およびブロックコポリマー型ポリスチレン系熱可塑性エラストマーが挙げられる。ポリオレフィン系熱可塑性エラストマーは、ハードセグメントとして働くポリプロピレンおよびポリエチレンなどのポリオレフィン系樹脂、ならびにソフトセグメントとして働くエチレン−プロピレン−ジエン−エラストマー（ＥＰＤＭ）などのゴム組成物を含む。ブロックコポリマー型ポリスチレン系熱可塑性エラストマーは、ハードセグメントとして働くポリスチレン、およびソフトセグメントとして働くポリブタジエンまたはポリイソプレンなどのポリジエンを含む。
【００６９】
代替的に、ポリオレフィン系エラストマーとポリスチレン系エラストマーとのブレンドも、本発明の熱可塑性エラストマーとして使用されてよい。熱可塑性エラストマーにおいてソフトセグメントとハードセグメントとを組み合わせる方法は、単純ブレンディング、共重合による注入、および動的架橋に大別され得る。ポリスチレン系熱可塑性エラストマーのセグメントの組み合わせとしては、スチレン−ブタジエン−スチレンブロックコポリマー（ＳＢＳ）、スチレン−イソプレン−スチレンブロックコポリマー（ＳＩＳ）、スチレン−エチレンブチレン−スチレンブロックコポリマー（ＳＥＢＳ）、スチレン−エチレンプロピレン−スチレンブロックコポリマー（ＳＥＰＳ）、４種のコポリマーのうちいずれか１種の水素化ポリマー、ランダムＳＢＲの水素化ポリマー（ＨＳＢＲ）、ならびにポリプロピレンとこれらの中から選択される１種以上の任意の要素とのブレンドが挙げられる。（ＳＢＲ＝スチレンブタジエンゴム）
【００７０】
興味深いのは、熱可塑性ポリオレフィン、特にエチレンおよび／またはプロピレンをベースとしたゴム相を含むポリエチレンまたはポリプロピレンである。
【００７１】
式（Ｉ）の化合物および耐スクラッチ添加剤は、安定化されるべき有機材料の性質、最終用途および他の添加剤の存在に応じて様々な割合で使用され得る。
【００７２】
一般に、安定化されるべき有機材料の重量に対して、例えば、０．０１〜５重量％、好ましくは０．０５〜２重量％、特に０．０５〜１重量％の式（Ｉ）の化合物を使用することが適切である。さらに、安定化されるべき有機材料の重量に対して、例えば、０．００１〜１０重量％、好ましくは０．１〜１０重量％、特に０．１〜６重量％の耐スクラッチ添加剤を使用することが適切である。
【００７３】
式（Ｉ）の化合物および耐スクラッチ添加剤は、例えば前記材料の重合または架橋の前、最中または後にポリマー材料に添加され得る。さらに、それらは、純粋な形でポリマー材料に組み込まれ得るか、またはワックス、オイルもしくはポリマーでカプセル化され得る。
【００７４】
一般に、式（Ｉ）の化合物および耐スクラッチ添加剤は、様々なプロセスによって、例えば、粉末の形での乾式混合、または溶液もしくは懸濁液の形で、またはさらに式（Ｉ）の化合物および／または耐スクラッチ添加剤を２．５〜７０重量％、好ましくは２．５〜５０重量％、特に２．５〜２５重量％の濃度で含有するマスターバッチの形での湿式混合によって一緒にまたは個々の形で有機材料中に導入することができ、このような操作において、ポリマーは、粉末、顆粒、溶液、懸濁液の形でまたはラテックスの形で使用することができる。
【００７５】
本発明による組成物の加工の例は、以下の通りである：
射出ブロー成形、押出、ブロー成形、回転成形、インモールド加飾成形（バック射出）、スラッシュ成形、射出成形、共射出成形、成形、圧縮成形、圧縮、フィルム押出し（キャストフィルム；ブローフィルム）、紡糸（織布、不織布）、圧伸成形（一軸、二軸）、アニーリング、深絞り、カレンダー加工、機械的変換、焼結、同時押出、コーティング、積層、架橋（照射、過酸化物、シラン）、蒸着、溶接一体化、接着剤、加硫、熱成形、パイプ押出、異形押出、シート押出；シートキャスティング、スピンコーティング、ストラッピング、発泡成形、再循環／再加工、押出コーティング、ビスブレーキング（過酸化物、熱）、メルトブロー繊維、スパンボンディング、表面処理（コロナ放電、火炎、プラズマ）、滅菌（ガンマ線、電子線による）、ゲルコーティング、テープ押出、ＳＭＣプロセスまたはプラスチゾル。
【００７６】
本発明による組成物は、様々な成形品の製造に有利に使用され得る。例は、以下の通りである：
【００７７】
Ｉ−１）  浮遊装置、海洋用途、ポンツーン、ブイ、デッキ用、桟橋用、ボート用、カヤック用、オール用、およびビーチ補強用のプラスチック製材。
【００７８】
Ｉ−２）  自動車用途、特にバンパー、ダッシュボード、バッテリー、リアおよびフロントの内張り、フードの下の成形部品、ハットシェルフ、トランクの内張り、室内の内張り、エアバッグカバー、装備品（ライト）用の電子用成形品、ダッシュボード用の受け皿、ヘッドランプガラス、計器盤、外装の内張り、椅子張り、自動車のライト、ヘッドライト、パーキングライト、テールランプ、ブレーキライト、内装および外装用トリム；ドアパネル；ガソリンタンク；前面の窓ガラス；リアウィンドウ；シートの裏当て、外装パネル、電線絶縁物、封止用の異形押出成形材、クラッディング、ピラーカバー、シャーシ部品、排気系、燃料フィルタ／充填材、燃料ポンプ、燃料タンク、ボディサイド成形品、コンバチブルの屋根、外装ミラー、外装用トリム、留め具/固定具、フロントエンドモジュール、ガラス、ヒンジ、施錠システム、荷台／屋根上荷台、プレス／打ち出し部品、封止材、側面衝撃吸収物、遮音材／インシュレータおよびサンルーフ。
【００７９】
Ｉ−３）  道路交通機器、特にサインポスト、路面標識柱、自動車の付属品、非常停止表示板、救急箱、ヘルメット、タイヤ。
【００８０】
Ｉ−４）  備品を含む、飛行機、鉄道、自動車（車、オートバイ）用の機器。
【００８１】
Ｉ−５）  宇宙用途の機器、特にロケットおよび衛星、例えば再突入シールド。
【００８２】
Ｉ−６）  建築および設計、採鉱用途、防音システム、道路安全地帯（street refuge）、およびシェルターのための機器。
【００８３】
ＩＩ−１）  器具、一般的なケースおよびカバー、ならびに電気／電子機器（パソコン、電話、携帯電話、プリンタ、テレビセット、オーディオおよびビデオ機器）、植木鉢、衛星テレビの椀型機器、およびパネル機器。
【００８４】
ＩＩ−２）  他の材料用の外被、例えばスチールまたはテキスタイル。
【００８５】
ＩＩ−３）  電子産業用機器、特にプラグ用の絶縁体、特にコンピュータプラグ、電気および電子部品のケース、プリント基板、ならびに電子データ記憶のための材料、例えばチップ、チェックカード、またはクレジットカード。
【００８６】
ＩＩ−４）  電気器具、特に洗濯機、乾燥器、オーブン（電子レンジ）、食器洗い機、ミキサー、およびアイロン。
【００８７】
ＩＩ−５）  ライト用のカバー（例えば、街灯、ランプの笠）。
【００８８】
ＩＩ−６）  ワイヤーおよびケーブルにおける用途（半導体、絶縁体、およびケーブル外被）。
【００８９】
ＩＩ−７）  凝縮器、冷蔵庫、加熱機器、エアコン、電子部品の封入物、半導体、飲料自動販売機（coffee machine）、および真空掃除器用の箔。
【００９０】
ＩＩＩ−１）  工業用物品、例えば歯車（ギア）、スライド継ぎ手、スペーサー、スクリュー、ボルト、ハンドル、およびノブ。
【００９１】
ＩＩＩ−２）  動翼、換気機および風車の羽根、ソーラー機器、水泳用プール、水泳用プールカバー、プールライナー、ポンドライナー、クローゼット、ワードローブ、パーティション（dividing wall）、スラットウォール、折りたたみ壁、屋根、シャッター（例えばロールシャッター）、継ぎ手、パイプ間の接続、スリーブ、およびコンベヤーのベルト。
【００９２】
ＩＩＩ−３）  サニタリー物品、特にシャワー用の囲い、便座、カバー、およびシンク。
【００９３】
ＩＩＩ−４）  衛生物品、特におむつ（赤ちゃん、大人の失禁）、女性用衛生物品、シャワーカーテン、ブラシ、マット、タブ、移動式トイレ、歯ブラシ、および便器。
【００９４】
ＩＩＩ−５）  水、廃水、および化学物質用パイプ（交差しているまたは交差していない）、ワイヤーおよびケーブル保護用パイプ、ガス、油、および下水のためのパイプ、樋、縦樋、および排水系。
【００９５】
ＩＩＩ−６）  任意の形状の形材（窓ガラス）および羽目板。
【００９６】
ＩＩＩ−７）  ガラスの代用品、特に押出板、建物（一体式、二層または多層）用、航空機用、学校用のガラス（glazing）、押出シート、建築ガラス用、電車用、輸送用の窓フィルム、およびサニタリー物品。
【００９７】
ＩＩＩ−８）  板（壁、まな板）、押出被覆（印画紙、テトラパック、および管被覆）、サイロ、木材代用品、プラスチック製材、木材複合材、壁、表面、家具、化粧紙、フロアカバー（内装および外装用途）、フローリング、板敷、およびタイル。
【００９８】
ＩＩＩ−９）  マニホールドの吸気口および排気口。
【００９９】
ＩＩＩ−１０）  セメント、コンクリート、複合材用途およびカバー、羽目板およびクラッディング、手すり、手すり子、台所の調理台、屋根、屋根板、タイル、および防水布。
【０１００】
ＩＶ−１）  板（壁およびまな板）、トレー、人工草、アストロターフ、円形競技場（運動競技）用の人工カバー、円形競技場（運動競技）用の人工床、およびテープ。
【０１０１】
ＩＶ−２）  連続性の織物およびステープル、繊維（カーペット／衛生物品／ジオテキスタイル／モノフィラメント；フィルタ；ワイプ／カーテン（ブラインド）／医療用途）、ばら繊維（ガウン／保護衣などの用途）、ネット、ロープ、ケーブル、弦、ひも、糸、安全用シートベルト、衣服、肌着、手袋；ブーツ；ゴムブーツ、下着（intimate apparel）、衣料品、水着、スポーツウェア、傘（日傘、日よけ）、パラシュート、パラグライド、帆、「バルーンシルク」、キャンプ用物品、テント、エアベッド、サンベッド、バルクバッグ、および袋。
【０１０２】
ＩＶ−３）  メンブレン、絶縁物、屋根、トンネル、投棄場、池、投棄場用のカバーおよび封止材、壁屋根用メンブレン、ジオメンブレン、水泳用プール、カーテン（ブラインド）／サンシールド、天幕、キャノピー、壁紙、食品の梱包材および包装材（軟質および硬質）、医療用梱包材（軟質および硬質）、エアバッグ／安全ベルト、肘掛けおよびヘッドレスト、カーペット、センタコンソール、ダッシュボード、コックピット、ドア、頭上コンソールモジュール、ドアトリム、ヘッドライナー、屋内照明、屋内ミラー、パーセルシェルフ、後部の荷台カバー、シート、ステアリングコラム、ステアリングホイール、テキスタイル、およびトランクルームトリム。
【０１０３】
Ｖ−１）  フィルム（梱包材、投棄場、積層物、ベールラップ、水泳用プール、ゴミ袋、壁紙、伸長フィルム、ラフィア、脱塩膜、バッテリー、およびコネクタ。
【０１０４】
Ｖ−２）  特に農薬が集中的な存在下での、農業用フィルム（温室用カバー、トンネル、マルチ、サイレージ、ベールラップ）。
【０１０５】
ＶＩ−１）  食品の梱包材および包装材（軟質および硬質）、ＢＯＰＰ、ＢＯＰＥＴ、瓶。
【０１０６】
ＶＩ−２）  貯蔵システム、例えば箱（木枠）、スーツケース、チェスト、家庭用の箱、パレット、棚、レール、ネジ箱、容器、および缶。
【０１０７】
ＶＩ−３）  カートリッジ、シリンジ、医療用途、任意の輸送用のコンテナ、くずかごおよびゴミ箱、ゴミ袋、集積貯蔵容器、ゴミ入れ、ゴミ箱用袋、車輪付きゴミ箱、一般的な容器、水／使用済み水／化学物質／ガス／油／ガソリン／ディーゼル油用タンク；タンクライナー、箱、木枠、バッテリーケース、かいば桶、医療用機器、例えばピストン、眼の用途、診断用機器、および医薬品ブリスター用の梱包材。
【０１０８】
ＶＩＩ−１）  押出被覆（印画紙、テトラパック、管被覆）、任意の種類の家庭用物品（例えば器具、魔法びん／衣服用ハンガー）、結合系、例えばプラグ、ワイヤー、およびケーブルクランプ、ジッパー、クロージャー、ロック、およびスナップクロージャー。
【０１０９】
ＶＩＩ−２）  サポート機器、余暇時間用の物品、例えばスポーツおよびフィットネス機器、体操用マット、スキー靴、インラインスケート、スキー、ビッグフット（big foot）、競技用表面（例えば、テニスグラウンド）；ねじ蓋、瓶用の蓋および栓、および缶。
【０１１０】
ＶＩＩ−３）  一般的な家具、発泡性物品（クッション、衝撃吸収材）、発泡材、スポンジ、ふきん、マット、ガーデンチェア、競技場の座席、テーブル、カウチ、玩具、組み立てキット（板／フィギュア／ボール）、おもちゃの家、滑り台およびおもちゃの乗り物。
【０１１１】
ＶＩＩ−４）  光学データおよび磁気データ貯蔵材料。
【０１１２】
ＶＩＩ−５）  台所用品（食べる、飲む、料理する、貯蔵する）。
【０１１３】
ＶＩＩ−６）  ＣＤ、カセット、およびビデオテープ用の箱；ＤＶＤ電子物品、任意の種類の事務用品（ボールペン、スタンプおよび印肉、マウス、棚、レール）、任意の容積および内容物の瓶（飲料、洗浄剤、香水を含む化粧品）、および接着テープ。
【０１１４】
ＶＩＩ−７）  履物（靴／靴底）、中敷き、スパッツ、接着剤、構造用接着剤、食品箱（果物、野菜、肉、魚）、合成紙、瓶用のラベル、カウチ、人工関節（人間）、印刷版（フレキソ印刷）、プリント配線板、およびディスプレイ技術。
【０１１５】
ＶＩＩ−８）  充填されたポリマー（タルク、チョーク、チャイナクレー（カオリン）、珪灰石、顔料、カーボンブラック、ＴｉＯ２、マイカ、ナノ複合材、ドロマイト、シリカ、シリケート、ガラス、アスベスト）のデバイス。
【０１１６】
本発明による組成物で作られた自動車の内装用または外装用トリム材料が好ましい。特に好ましい成形品は、上記Ｉ−２に列記されたものである。また、屋根、座席、またはダッシュボード用の表面材も興味深い。
【０１１７】
所望の場合、酸化防止剤、ＵＶ吸収剤、ニッケル安定剤、顔料、充填剤、可塑剤、腐食防止剤および金属不活性化剤などの合成ポリマー用の１種以上の慣用の添加剤が、式（Ｉ）の化合物を含む有機材料に添加され得る。
【０１１８】
慣用の添加剤の例は、以下の通りである：
【０１１９】
１．  酸化防止剤
１．１．  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖内で直鎖状または分枝鎖状であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルペンタデカ−１’−イル）フェノール、２，４−ジメチル−６−（１’−メチルトリデカ−１’−イル）フェノール、およびそれらの混合物。
【０１２０】
１．２．  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１２１】
１．３．  ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【０１２２】
１．４．  トコフェロール、例えば、α−トコフェロール、β−トコフェロール、γ−トコフェロール、δ−トコフェロールおよびそれらの混合物(ビタミンＥ)。
【０１２３】
１．５．  ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【０１２４】
１．６．  アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【０１２５】
１．７．  Ｏ−、Ｎ−およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【０１２６】
１．８．  ヒドロキシベンジル化マロネート、例えば、ジオクタデシル−２，２−ビス（３，５−ジ−ｔｅｒｔ−ブチル−２−ヒドロキシベンジル）マロネート、ジオクタデシル−２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【０１２７】
１．９．  芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１２８】
１．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１２９】
１．１１．  ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【０１３０】
１．１２．  アシルアミノフェノール、例えば、４−ヒドロキシラウルアニリド（hydroxylauranilide）、４−ヒドロキシステアルアニリド、オクチルＮ−（３，５−ジ−ｔｅｒｔ−ブチル−４−ヒドロキシフェニル）カルバメート。
【０１３１】
１．１３．  β−（３，５−ジ−ｔｅｒｔ−ブチル−４−ヒドロキシフェニル）プロピオン酸と、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３２】
１．１４．  β−（５−ｔｅｒｔ−ブチル−４−ヒドロキシ−３−メチルフェニル）プロピオン酸と、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【０１３３】
１．１５．  β−（３，５−ジシクロヘキシル−４−ヒドロキシフェニル）プロピオン酸と、一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３４】
１．１６．  ３，５−ジ−ｔｅｒｔ−ブチル−４−ヒドロキシフェニル酢酸と、一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３５】
１．１７．  β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、供給元Ｕｎｉｒｏｙａｌ）。
【０１３６】
１．１８．  アスコルビン酸（ビタミンＣ）。
【０１３７】
１．１９．  アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔｅｒｔ−ブチル／ｔｅｒｔ−オクチルフェノチアジンの混合物、モノアルキル化およびジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブタ−２−エン。
【０１３８】
２．  紫外線吸収剤および光安定剤
２．１．  ２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールと、ポリエチレングリコール３００とのエステル交換反応生成物；
【化６】
2019536829.tif 000008
式中、Ｒ＝３’−ｔｅｒｔ−ブチル−４’−ヒドロキシ−５’−２Ｈ−ベンゾトリアゾール−２−イルフェニル、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾール。
【０１３９】
２．２．  ２−ヒドロキシベンゾフェノン類、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【０１４０】
２．３．  置換されたおよび置換されていない安息香酸のエステル、例えば、４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【０１４１】
２．４．  アクリレート類、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【０１４２】
２．５．  ニッケル化合物、例えば、２，２’−チオ−ビス［４−（１，１，３，３−テトラメチルブチル）フェノール］のニッケル錯体、例えば１：１または１：２錯体であって、さらなる配位子、例えばｎ−ブチルアミン、トリエタノールアミンまたはＮ−シクロヘキシルジエタノールミンを有するまたは有していない錯体、ニッケルジブチルジチオカルバメート、４−ヒドロキシ−３，５−ジ−ｔｅｒｔ−ブチルベンジルホスホン酸のモノアルキルエステル、例えば、メチルまたはエチルエステルのニッケル塩、ケトキシムの、例えば２−ヒドロキシ−４−メチルフェニルウンデシルケトキシムのニッケル錯体、１−フェニル−４−ラウロイル−５−ヒドロキシピラゾールのニッケル錯体であって、さらなる配位子を有するまたは有していない錯体。
【０１４３】
２．６．  立体障害アミン、例えば、１，６−ヘキサンジアミンＮ，Ｎ’−ビス（１−プロピルオキシ−２，２，６，６−テトラメチル−４−ピペリジニル）−Ｎ，Ｎ’−ビス−２−［４，５−ビス−（Ｎ−ｎ−ブチル−Ｎ’−１−プロピルオキシ−２，２，６，６−テトラメチル−４−ピペリジニル）−１，３，５−トリアジン］、１，６−ヘキサンジアミンＮ，Ｎ’−ビス（２，２，６，６−テトラメチル−４−ピペリジニル）−Ｎ，Ｎ’−ビス−２−［４，５−ビス−（Ｎ−ｎ−ブチル−Ｎ’−２，２，６，６−テトラメチル−４−ピペリジニル）−１，３，５−トリアジン］、炭酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）コハク酸、アルカン酸（Ｃ＝１８，２０，２２，２４、直鎖）と１，２，２，６，６−ペンタメチルピペリジン−４−オールとの反応生成物（主成分（８０％以上）としての１，２，２，６，６−ペンタメチルピペリジン−４−イルドコサノエートからなる）、ビス（１，２，２，６，６−ペンタメチル−４−ピペリジル）セバケート、ビス（１−ウンデカノキシ−２，２，６，６−テトラメチルピペリジン−４−イル）カーボネート（ＣＡＳ登録番号［７０５２５７−８４−７］、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状または環状縮合物、トリス（２，２，６，６−テトラメチル−４−ピペリジル）ニトリロトリアセテート、テトラキス（２，２，６，６−テトラ−メチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）−マロネート、３−ｎ−オクチル−７，７，９，９−テトラメチル−１，３，８−トリアザスピロ［４．５］デカン−２，４−ジオン、
ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）−エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンおよび２，４，６−トリクロロ−１，３，５−トリアジン、ならびに４−ブチルアミノ−２，２，６，６−テトラメチルピペリジンの縮合物（ＣＡＳ登録番号［１３６５０４−９６−６］）；１，６−ヘキサンジアミンおよび２，４，６−トリクロロ−１，３，５−トリアジン、ならびにＮ，Ｎ−ジブチルアミンおよび４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル）−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物、２，４−���ス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン、Ｓａｎｄｕｖｏｒ（Ｃｌａｒｉａｎｔ；ＣＡＳ登録番号１０６９１７−３１−１］、アミノエーテルＨＡＬＳ／Ｐｏｌｙｍｅｒ  Ｈｏｓｔａｖｉｎ  ＮＯＷ  Ｐｉｌｌｓ  ＸＰ（Ｃｌａｒｉａｎｔ；ＣＡＳ登録番号［９４２９２６−８８−７］、５−（２−エチルヘキサノイル）オキシメチル−３，３，５−トリメチル−２−モルホリン、２，４−ビス−［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン、
【化７】
2019536829.tif 000009
【０１４４】
２．７．  ベンゾオキサジノン誘導体、例えば、２，２’−（１，４−フェニレン）ビス［４Ｈ−３，１−ベンゾオキサジン−４−オン］（ＣＡＳ番号０１８６００−５９−４）。
【０１４５】
２．８．  オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド（ｂｕｔｏｘａｎｉｌｉｄｅ）、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド（ｅｔｈｏｘａｎｉｌｉｄｅ）、およびその２−エトキシ−２’−エチル−５，４’−ジ−ｔｅｒｔ−ブトキサニリドとの混合物、ｏ−およびｐ−メトキシ−二置換オキサニリドの混合物、ならびにｏ−およびｐ−エトキシ−二置換オキサニリドの混合物。
【０１４６】
２．９．  ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン、２−（４，６−ビス−ビフェニル−４−イル−１，３，５−トリアジン−２−イル）−５−（２−エチル−（ｎ）−ヘキシルオキシ）フェノール。
【０１４７】
３．  金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１４８】
３ａ．  ホルムアミジン、例えばエトキシカルボニルフェニル）−Ｎ’−エチル−Ｎ’−フェニルホルムアミジン。
【０１４９】
４．  ホスフィットおよびホスホニット、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）−ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホニット、６−イソオクチルオキシ−２，４，８，１０−テトラ−ｔｅｒｔ−ブチル−１２Ｈ−ジベンゾ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンゾ［ｄ，ｇ］−１，３，２−ジオキサホスホシン、２，２’，２’’−ニトリロ−［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン、リン酸、混合２，４−ビス（１，１−ジメチルプロピル）フェニルおよび４−（１，１−ジメチル）フェニルエステル（ＣＡＳ登録番号［９３９４０２−０２−５］、リン酸、トリフェニルエステル、α−ヒドロ−オメガ−ヒドロキシポリ［オキシ（メチル−１，２−エタンジイル）］とのポリマー、Ｃ１０〜１６アルキルエステル（ＣＡＳ登録番号［１２２７９３７−４６−３］）。
【０１５０】
以下のホスフィットが特に好ましい：
トリス（２，４−ジ−ｔｅｒｔ−ブチルフェニル）ホスフィット（ｌｒｇａｆｏｓ（登録商標）１６８、Ｃｉｂａ  Ｓｐｅｃｉａｌｔｙ  Ｃｈｅｍｉｃａｌｓ  Ｉｎｃ）、トリス（ノニルフェニル）ホスフィット、リン酸混合２，４−ビス（１，１−ジメチルプロピル）フェニルおよび４−（１，１−ジメチルプロピル）フェニルトリエステル（ＣＡＳ登録番号９３９４０２−０２−５）、α−ヒドロ−ω−ヒドロキシポリ［オキシ（メチル−１，２−エタンジイル）Ｃ１０〜１６アルキルエステルとのリン酸トリフェニルエステルポリマー（ＣＡＳ登録番号１２２７９３７−４６−３）。
【化８】
2019536829.tif 000010
【０１５１】
５．  ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンから誘導されるＮ，Ｎ−ジアルキルヒドロキシルアミン。
【０１５２】
６．  アミンオキシド、例えば、Ｎ，Ｎ−ジベンジルヒドロキシルアミンオキシド、Ｎ，Ｎ−ジエチルヒドロキシルアミンオキシド、Ｎ，Ｎ−ジオクチルヒドロキシルアミンオキシド、Ｎ，Ｎ−ジラウリルヒドロキシルアミンオキシド、Ｎ，Ｎ−ジテトラデシルヒドロキシルアミンオキシド、Ｎ，Ｎ−ジヘキサデシルヒドロキシルアミンオキシド、Ｎ，Ｎ−ジオクタデシルヒドロキシルアミンオキシド、Ｎ−ヘキサデシル−Ｎ−オクタデシルヒドロキシルアミンオキシド、Ｎ−ヘプタデシル−Ｎ−オクタデシルヒドロキシルアミンオキシド、水素化タローアミンから誘導されるＮ，Ｎ−ジアルキルヒドロキシルアミン。
【０１５３】
７．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン（tridecylnnitrone）、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化タローアミンから誘導されるＮ，Ｎ−ジアルキルヒドロキシルアミンから誘導されるニトロン。
【０１５４】
８．  チオ相乗剤、例えば、ジラウリルチオジプロピオネート、ジミリスチルチオジプロピオネート（dimistryl thiodipropionate）、ジステアリルチオジプロピオネート、ペンタエリトリトールテトラキス［３−（ドデシルチオ）プロピオネート］またはジステアリルジスルフィド。
【０１５５】
９．  過酸化物捕捉剤、例えば、β−チオジプロピオン酸のエステル、例えば、ラウリル、ステアリル、ミリスチルまたはトリデシルのエステル、メルカプトベンズイミダゾールまたは２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【０１５６】
１０．  ポリアミド安定剤、例えば、ヨウ化物および／またはリン化合物と組み合わせた銅塩、および二価マンガン塩。
【０１５７】
１１．  塩基性補助安定剤、例えば、メラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩およびアルカリ土類金属塩、例えば、ステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。
【０１５８】
１２．  成核剤、例えば、無機物質、例えば滑石、金属酸化物、例えば二酸化チタンまたはマグネシウム酸化物、好ましくはアルカリ土類金属のリン酸塩、炭酸塩または硫酸塩；有機化合物、例えばモノカルボン酸またはポリカルボン酸およびそれらの塩、例えば４−ｔｅｒｔ−ブチル安息香酸、アジピン酸、ジフェニル酢酸、コハク酸ナトリウムまたは安息香酸ナトリウム；ポリマー化合物、例えばイオン性コポリマー（アイオノマー）。特に好ましいのは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
【０１５９】
１３．  充填剤および強化剤、例えば、炭酸カルシウム、シリケート、ガラス繊維、炭素繊維、ガラスビーズ、アスベスト、タルク（好ましくは０．０１〜２０μｍの粒径を有する）、カオリン、マイカ、硫酸バリウム、金属酸化物および水酸化物、カーボンブラック、グラファイト、木粉および他の天然物の粉末または繊維、合成繊維。
【０１６０】
１４．  他の添加物、例えば、可塑剤、潤滑剤、乳化剤、顔料、流動添加剤、触媒、流れ調整剤、蛍光増白剤、防炎加工剤、帯電防止剤および膨張剤。
【０１６１】
１５．  ベンゾフラノンおよびインドリノン、例えば、米国特許第４３２５８６３号明細書（U.S. 4,325,863）；米国特許第４３３８２４４号明細書（U.S. 4,338,244）；米国特許第５１７５３１２号明細書（U.S. 5,175,312）；米国特許第５２１６０５２号明細書（U.S. 5,216,052）；米国特許第５２５２６４３号明細書（U.S. 5,252,643）；独国特許出願公開第４３１６６１１号明細書（DE-A-4316611）；独国特許出願公開第４３１６６２２号明細書（DE-A-4316622）；独国特許出願公開第４３１６８７６号明細書（DE-A-4316876）；欧州特許出願公開第０５８９８３９号明細書（EP-A-0589839）、欧州特許出願公開第０５９１１０２号明細書（EP-A-0591102）；欧州特許出願公開第１２９１３８４号明細書（EP-A-1291384）内に開示されているもの、または３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【０１６２】
フェノール系酸化防止剤が好ましい。興味深いものは、上記の項目１に列記されたものである。特に深いものは、フェノール系酸化防止剤およびプロセス安定剤、例えば、ペンタエリスリトールテトラキス［３，５−ジ−ｔｅｒｔ−ブチル−４−ヒドロキシフェニルプロピオネート］、オクタデシル−３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシ−ベンジル）−２，４，６−トリメチルベンゼン、Ｎ，Ｎ’−ビス（３，５−ジ−ｔｅｒｔ−ブチル−４−ヒドロキシフェニルプロピオニル）ヘキサメチレン−ジアミド、１，３，５−トリス［３，５−ジ−ｔｅｒｔ−ブチル−４−ヒドロキシベンジル］イソシアヌレート、２，４−ジ−ｔ−ブチルフェニル−３，５−ジ−ｔ−ブチル−４−ヒドロキシベンゾエート、ビス（１，２，２，６，６−ペンタメチルピペリジン−４−イル）−ブチル（３，５−ジ−ｔ−ブチル−４−ヒドロキシベンジル）マロネート）およびトリス［２，４−ジ−ｔｅｒｔ−ブチルフェニル］ホスファイトである。
【０１６３】
さらに好ましい添加剤は、ペンタエリスリトールテトラキス［３−（ドデシルチオ）プロピオネート］およびステアリン酸カルシウムである。
【０１６４】
ＴｉＯ２およびカーボンブラックなどの顔料は、さらに好ましい。タルクなどの充填剤も興味深い。
【０１６５】
好ましい添加剤は、また、立体障害アミン系光安定剤および／または紫外線吸収剤、特に上記の項目２に列記されているものである。
【０１６６】
本発明による添加剤混合物は、好ましくは、フェノール系酸化防止剤、好ましくはペンタエリスリトールテトラキス［３，５−ジ−ｔｅｒｔ−ブチル−４−ヒドロキシフェニルプロピオネート］、亜リン酸エステル、好ましくはトリス［２，４−ジ−ｔｅｒｔ−ブチルフェニル］ホスファイト、酸捕捉剤、好ましくはステアリン酸カルシウム、ならびにカーボンブラックおよびタルクと一緒に適用される。
【０１６７】
式（Ｉ）の化合物と慣用の添加剤との重量比は、例えば１：１００〜１００：１、好ましくは１：１００〜１０：１、特に１：１０〜１０：１である。
【０１６８】
本発明の別の対象は、少なくとも１種の式（Ｉ）の化合物および少なくとも１種のスクラッチ防止添加剤を前記有機材料中に組み込むことを含む、ブルーミングが低減された光、熱または酸化によって誘発される劣化に対して有機材料を安定化する方法である。
【０１６９】
以下の実施例は、本発明をより詳細に例示する。本出願に記載された全てのパーセンテージおよび部は、他に記載がない限り、重量による。
【０１７０】
実施例１：
ベース配合物：
７８．３重量％の熱可塑性ポリオレフィン（Ｂｏｒｅａｌｉｓ製のＤａｐｌｅｎ（登録商標）ＥＥ０１３  ＡＥ；メルトフローレート：１１ｇ／１０分（ＩＳＯ  １１３３）；密度：９０５ｋｇ／ｍ３（ＩＳＯ  １１８３））、
２０重量％のタルク、
１．５重量％のカーボンブラック、
０．１重量％のトリス（２，４−ジ−ｔｅｒｔ−ブチルフェニル）ホスファイト、
０．０５重量％のステアリン酸カルシウム、および
０．０５重量％のペンタエリスリトールテトラキス（３−（３，５−ジ−ｔｅｒｔ−ブチル−４−ヒドロキシフェニル）プロピオネート）。
【０１７１】
以下に概説するように、さらなる添加剤は、ベース配合物と同じ方法で導入される。いずれの場合も、熱可塑性ポリオレフィンの重量パーセントは、全成分の合計が１００％になるように調整される。
【０１７２】
試験片の作製：
ベース配合物を、高速ミキサーで予備混合する。この混合物を、高速ミキサーで第１表〜第３表に列記されているさらなる添加剤と組み合わせ、次いで、２３０℃で二軸押出機Ｂｅｒｓｔｏｒｆｆ（登録商標）ＺＥ  ２５×３２Ｄにおいて配合する。次に、完全配合物を、Ｅｎｇｅｌ  ＨＬ６５射出成形機で射出成形する。射出成形プラーク（６０ｍｍ×６０ｍｍ×２ｍｍ）を、国際規格ＤＩＮ  ＥＮ  ＩＳＯ  １０５−Ｂ０６（キセノン光、放射照度１．２０Ｗ／（ｍ２ｎｍ）＠４２０ｎｍ、乾球温度６５℃、相対湿度３０％＋／−５％）に従って人工的な風化に曝す。測定したパラメータは、色偏差（グレースケールおよびデルタＥ＊）および６０°での光沢である。結果を、第１表、第２表および第３表に示す。
【表１】
2019536829.tif 000011
【０１７３】
上記に示した結果は、化合物（Ａ）とエルカミドとの組み合わせが、試験した熱可塑性ポリオレフィンの特性をより良好に保持し、かつ化合物（Ａ）またはエルカミド単独よりも優れた耐スクラッチ性をもたらすことを明確に示す。
【０１７４】
実施例２：
実施例１に記載されたように調製した射出成形プラークを、人工風化（キセノン光、放射照度４０Ｗ／ｍ２＠３００〜４００ｎｍ、乾球温度４５℃、相対湿度２０％±１０％）に曝す。曝された試料の表面の粘着性を、いくつかの曝露時間の後に評価し、以下に示すスケールに従って評価する。
１  粘着性なし
２  軽い滲みだが粘着性なし
３  軽い粘着性
４  粘着性
５  強い粘着性
６  ゴム状表面
７  ワックス状表面
【０１７５】
結果を第４表に示す。
【表２】
2019536829.tif 000012
【０１７６】
この実施例は、化合物（Ａ）とエルカミドとの組み合わせが、曝露時間にわたって粘着性を示さない表面をもたらすことを示す。
【０１７７】
実施例３：
実施例１と同様に調製した射出成形プラークを、１５０℃での強制空気対流加熱を伴う熱風オーブンに入れる。試料を定期的に検査する。基準は、脆性であり、目視により評価する。結果を第５表に示す。
【表３】
2019536829.tif 000013
【０１７８】
この実施例は、化合物（Ａ）＋エルカミドの添加剤混合物が、長期の熱安定性を有するベース配合物をもたらすことを示す。
【国際調査報告】
2019536829.tif 000017
2019536829.tif 000018